(57)【特許請求の範囲】
【請求項１】
以下の特徴：
・そのセロビオース単位の少なくともいくつかが、そのＣ６炭素に結合した少なくとも１つのカルボン酸官能基を有し、その他のＣ６炭素がそれに結合した第一級アルコール官能基を有する；及び、
・そのセロビオース単位の少なくともいくつかは、その２つの環のうちの少なくとも１つがそのＣ２とＣ３炭素の間で開環しており、その他のＣ２及びＣ３炭素は環を形成し且つそれらに結合したアルコール官能基を有する、
を示す、セロビオース単位を有するポリマーに基づく固体材料を製造する方法であって、以下のステップ：
- セロビオース単位を含むポリマーに基づく固体材料と、次亜塩素酸塩、亜塩素酸塩、及びＮ−オキシル化合物もしくはその前駆体を含む酸化性混合物とを接触させておく第一のステップ；及び、次に
- そのように処理した前記材料と、過ヨウ素酸又はその塩の溶液とを接触させておく第二のステップ、
を含み、
前記固体材料が、布、布帛、及び不織布から選択される、方法。
【請求項２】
初めの２つの前記ステップにかけられた前記材料を亜塩素酸塩溶液と接触させておく第三のステップを含むことを特徴とする、請求項１に記載の固体材料を製造する方法。
【請求項３】
前記酸化性混合物が、前記ポリマー１ｇ当たり０．０００３〜０．０００６モルのＮ−オキシル化合物又はその前駆体を含むことを特徴とする、請求項１又は２に記載の固体材料を製造する方法。
【請求項４】
前記酸化性混合物が、前記ポリマー１ｇ当たり０．０００６〜０．００４９モルの次亜塩素酸塩を含むことを特徴とする、請求項１〜３のいずれか一項に記載の固体材料を製造する方法。
【請求項５】
前記酸化性混合物が、前記ポリマー１ｇ当たり０．００６〜０．０２５モルの亜塩素酸塩を含むことを特徴とする、請求項１〜４のいずれか一項に記載の固体材料を製造する方法。
【請求項６】
前記第一のステップを５〜７の範囲のｐＨで行うことを特徴とする、請求項１〜５のいずれか一項に記載の固体材料を製造する方法。
【請求項７】
前記第一のステップを４０℃よりも高い温度で行うことを特徴とする、請求項１〜６のいずれか一項に記載の固体材料を製造する方法。
【請求項８】
前記第一のステップを１〜６時間の範囲で行うことを特徴とする、請求項１〜７のいずれか一項に記載の固体材料を製造する方法。
【請求項９】
前記過ヨウ素酸又はその塩の溶液が、前記ポリマー１ｇ当たり０．００３〜０．０１２モルの過ヨウ素酸又はその塩を含むことを特徴とする、請求項１〜８のいずれか一項に記載の固体材料を製造する方法。
【請求項１０】
前記第二のステップを、２〜５の範囲のｐＨで行うことを特徴とする、請求項１〜９のいずれか一項に記載の固体材料を製造する方法。
【請求項１１】
前記第二のステップを、５〜６０℃の範囲の温度で行うことを特徴とする請求項１〜１０のいずれか一項に記載の固体材料を製造する方法。
【請求項１２】
前記第二のステップを、１〜６時間の範囲で行うことを特徴とする請求項１〜１１のいずれか一項に記載の固体材料を製造する方法。
【請求項１３】
前記亜塩素酸塩溶液が、前記ポリマー１ｇ当たり０．００２５〜０．０１２モルの亜塩素酸塩を含むことを特徴とする、請求項２〜１２のいずれか一項に記載の固体材料を製造する方法。
【請求項１４】
前記第三のステップを、５〜７の範囲のｐＨで行うことを特徴とする、請求項２〜１３のいずれか一項に記載の固体材料を製造する方法。
【請求項１５】
前記第三のステップを、１５℃より高い温度で行うことを特徴とする、請求項２〜１４のいずれか一項に記載の固体材料を製造する方法。
【請求項１６】
前記第三のステップを、０．２５〜２時間の範囲で行うことを特徴とする請求項２〜１５のいずれか一項に記載の固体材料を製造する方法。
【請求項１７】
前記第一のステップを、過剰量の第一級アルコールの添加によって停止させることを特徴とする、請求項１〜１６のいずれか一項に記載の固体材料を製造する方法。
【請求項１８】
前記の最初の２つのステップの間に、及び／又は前記第二のステップの後で、及び／又は前記第三のステップの後で、前記材料をプロトン化媒体中でインキュベートすることを特徴とする、請求項１〜１７のいずれか一項に記載の固体材料を製造する方法。
【請求項１９】
前記のプロトン化ステップの後で、前記固体材料を、洗浄するステップ、又は洗浄するステップ及び乾燥させるステップにかけることを特徴とする、請求項１８に記載の固体材料
を製造する方法。
【請求項２０】
・そのセロビオース単位の少なくともいくつかが、そのＣ６炭素に結合した少なくとも１つのカルボン酸官能基を有し、その他のＣ６炭素がそれに結合した第一級アルコール官能基を有する；及び、
・そのセロビオース単位の少なくともいくつかは、その２つの環のうちの少なくとも１つがそのＣ２とＣ３炭素の間で開環しており、該Ｃ２及びＣ３炭素がそれらに結合した官能化されているか又は官能化されていないアルデヒド官能基を有し、その他のＣ２及びＣ３炭素は環を形成し且つそれらに結合したアルコール官能基を有する、
を示すセロビオース単位を有するポリマーに基づくものであることを特徴とする、布。
【請求項２１】
前記ポリマーがセルロース又はビスコースであることを特徴とする、請求項２０に記載の布。
【請求項２２】
前記Ｃ２及び／又はＣ３炭素がそれらに結合した官能化されているか又は官能化されていないカルボン酸官能基を有するカルボン酸官能基を有することを特徴とする、請求項２０又は２１に記載の布。
【請求項２３】
１０％より高い全体的酸化レベルを有することを特徴とする、請求項２０〜２２のいずれか一項に記載の布。
【請求項２４】
請求項２０〜２３のいずれか一項に記載の布からなる圧定布。
【発明の詳細な説明】
【技術分野】
【０００１】
本発明は、医療分野、特に圧定布として用いることができる、少なくとも部分的に酸化されたセロビオース単位を含むポリマーに基づく新規な固体材料を提供する。
【０００２】
そのような材料、有利には布（テキスタイル）は、セロビオース単位を含むポリマーに基づく固体材料を、少なくとも２つの以下のステップ：その材料を、ハイポハライト(hypohalite)、ハライト(halite)、及びオキソアンモニウム塩もしくはその塩の前駆体を含む酸化性混合物と接触させておくステップ；そのように処理した材料を過ヨウ素酸もしくはその塩の溶液と接触させておくステップ；と、次に、場合によっては、そのように処理した材料をハライト(halite)と接触させておくステップ、による方法にかけることによって得ることができる。
【背景技術】
【０００３】
外科止血用圧定布、あるいは圧定布は、止血性、吸収性であり、かつ外科医が容易に取り扱えなくてはならない。そのような特性は、酸化されたセルロースに基づく布によって得ることができる。
【０００４】
念の為にいえば、セルロースは多糖類の群に属するホモポリマーである。それはβ−１，４グリコシド結合によって相互に連結された、グルコース分子又はアンヒドログルコース単位（Ｄ−アンヒドログルコピラノース）の直鎖から形成されている。セルロースはセロビオース単位からなる鎖としても定義できる。
【０００５】
【化１】
0006421116.tif 000002
【０００６】
現在、そのような圧定布は、例えば、欧州特許出願公開第０４９２９９０号公報に記載されているように、溶媒の存在下でセルロース系の布にＮＯ２の作用を受けさせることによって得られている。したがって、サージセル（登録商標）（Surgicel（登録商標））の商品名で市販されている、基準となる製品は、そのような方法によって得られている。
【０００７】
しかしながら、そのような技術は、高価で危険な原料を必要とし、これはリサイクルするのが困難であるとともに、設備上の制約がある。これが、圧定布を得るための別の方法を開発することが試みられてきた理由である。
【０００８】
国際公開第２００９／０１６３２５号には、１−オキソ−２，２，６，６−テトラメチルピペリジン−１−オキシド（ＴＥＭＰＯ）、ＮａＢｒ、およびＮａＣｌＯを含む酸化性触媒システムを用いて、布中のセルロースを酸化させる代替法が記載されている。この反応は低温かつ塩基性ｐＨで起こり、塩基性ｐＨは反応の間中、厳密に制御されなくてはならない。
【０００９】
同時に、例えば、欧州特許出願公開第２２１６３４５号公報によって、ＴＥＭＰＯ、ＮａＣｌＯ、及びＮａＣｌＯ２を含む酸化システムによるセルロースの酸化が、Ｃ６の第一級アルコールのレベルで選択的に部分酸化された、高い重合度、良好な機械的耐久性、及び良好な耐光性を有するセルロースをもたらすことが知られている。
【００１０】
さらに、シン（Singh）らは、過ヨウ素酸ナトリウムの使用に基づくセルロースの酸化方法を記載している。そのように処理されたセルロースは、アルデヒド官能基と開環を示すが、遅い生体内（in vivo）吸収を示す。アルデヒド官能基は固定化、特に、興味ある酵素を固定化するために用いることができる。
【００１１】
しかし、新規な酸化されたセルロース圧定布を開発する明白な必要性がある。そのような圧定布に望まれる特性は、特に：
- 満足できる止血性；
- 制御可能な吸収、有利には、生物に埋め込んだ後２週間程度での制御可能な吸収；
- 良好な機械的安定性；
- 低コスト法によって得られ、産業レベルで容易に置き換え可能な能力、
である。
【先行技術文献】
【特許文献】
【００１２】
【特許文献１】欧州特許出願公開第０４９２９９０号公報
【特許文献２】国際公開第２００９／０１６３２５号
【特許文献３】欧州特許出願公開第２２１６３４５号公報
【特許文献４】米国特許第６，７１６，９７６号明細書
【発明の概要】
【発明が解決しようとする課題】
【００１３】
本発明は、圧定布として使用可能であり、新規な方法によって得ることができる、酸化されたセルロースに基づく新規な固体材料を提供する。
【課題を解決するための手段】
【００１４】
したがって、第一の側面によれば、本発明は、セロビオース単位を含むポリマーに基づく固体材料を提供し、その材料では、
- セロビオース単位のうちの少なくともいくつかは、そのＣ６炭素に結合した２つの第一級アルコール官能基のうちの少なくとも１つがカルボン酸官能基に酸化されており；
- そのセロビオース単位のうち少なくともいくつかは、その２つの環のうち少なくとも１つがそのＣ２及びＣ３炭素の間で開環している。
【００１５】
本発明との関係では、「固体材料」は、繊維又は微小繊維（ミクロフィブリル）、並びに繊維の集合体、あるいは糸の形状もしくは糸から作られた布帛の形状に、例えば、織ったもしくは編んだもの、あるいはまた不織の形態に、あるいはまた配向性のマトリクスを形成している繊維のシートの形態に、あるいはまた発泡体もしくは粉末形態にされた繊維を意味する。
【００１６】
本発明との関係では、「糸（yarn）」は、相互に連結された繊維の（又はマイクロフィラメントの）線状の集合体をいう。セルロース糸はしたがってセルロースファイバーとは区別されるべきであり、セルロースファイバーは個々の物体をいい、複数の物体の集合体ではない。具体的な対応によれば、固体材料は個別化されたファイバーには相当しない。典型的には、糸は同種の繊維（ファイバー）の紡糸によって得られるが、異なる繊維（ファイバー）、例えば、合成ファイバーと組み合わせたセルロースファイバーを紡糸することによって得ることもできる。
【００１７】
好ましい態様では、糸は布帛へと編まれる。様々な編み方が想定されることができ、特に、ジャージー織（慣例では、４２フィラメント２２０ｄｔｅｘ糸を用いて織られる）又はクロシェ織（有利には、４０フィラメント１１０ｄｔｅｘ糸を用いて織られる）である。
【００１８】
好ましくは、固体材料は布である。本発明との関係では、「布（textile）」は糸（ヤーン）又は繊維（ファイバー）の集合体であって、有利には、一緒に付着されて、強くかつほどけない物を形成している。したがって、適切な方法で、布（textile）は、布帛（fabric）、有利には糸を織るか又編むことによって得られる布帛、あるいは繊維（ファイバー）の集合化によって得られる不織布であることができる。
【００１９】
本発明による材料の繊維を形成するポリマーは、セロビオース単位を含む。それは例えば、天然セルロース又は変性したセルロースであることができる。
【００２０】
変性したセルロースの場合には、それは有利にはビスコースであり、これは再生されたセルロースに相当する。
【００２１】
本発明にしたがって用いられる繊維（ファイバー）は、例えば、天然セルロース、すなわち、植物に直接由来する繊維から、植物上で収穫されることにより、あるいは植物の機械的処理によって、例えば、粉砕、圧縮、破砕、及び／又は分離によって得られる。セルロース繊維はまた、変性したセルロース繊維、すなわち、化学成分と反応させた、天然セルロースもしくは可溶化天然セルロースである。
【００２２】
「セルロース繊維（セルロースファイバー）」の用語にはまた、本発明の意味では、再生セルロース繊維、すなわち、溶媒に可溶化し、次に繊維の形状に成形し戻した天然セルロース（これは変性されていてもよい）の繊維も含まれる。
【００２３】
植物に由来する天然セルロースの例は、綿、麻、ジュート、又は木材パルプである。そのようなセルロース繊維は細菌由来のものでもよい。
【００２４】
人工のセルロース繊維は、天然セルロースを処理する方法によって得られる。
【００２５】
「セロビオース単位を含むポリマーに基づく」という表現は、このポリマーがその材料の単一成分でない場合には、その材料の主成分を構成することを意味する。しかし、それは、その材料が別の成分、例えば、合成繊維を形成するポリマーなどのセロビオース単位を含まない少なくとも別のポリマーを含むことを排除しない。具体的な態様では、アンヒドログルコース単位を含んでいてもよい別のポリマーが組み合わされていてもよく、それは例えば、アルギネート、ヒアルロン酸、デンプン、又はその他のグルコサミノグリカン類である。
【００２６】
「セロビオース単位を含むポリマー」は、その鎖中に少なくとも２つのセロビオース単位を含むポリマーをいい、限定された場合では、これはセルロースのようにセロビオース単位のみから形成されている。
【００２７】
本発明によれば、上述したポリマーは、そのセロビオース単位のレベルで少なくとも部分的に変性されている。
【００２８】
ポリマーの第一の好ましい特徴によれば、そのセロビオース単位の少なくともいくつかは、そのＣ６炭素に結合した２つの第一級アルコール官能基のうち少なくとも１つがカルボン酸官能基に酸化されている。言い換えれば、そのＣ６炭素に結合した官能基はアルコール官能基であるか、カルボン酸官能基のいずれかである。Ｃ６レベルのアルデヒド官能基の存在は排除されることが有利である。
【００２９】
ポリマーのセロビオース単位のレベルでは、以下のいくつかのケースが起こりうる。
- セロビオース単位を形成している２つのアンヒドログルコース単位がＣ６において（変性されていない）第一級アルコール官能基を示す；
-  セロビオース単位を形成している２つのアンヒドログルコース単位がＣ６においてカルボン酸官能基を示す；
- セロビオース単位を形成している２つのアンヒドログルコース単位のうち１つがＣ６にカルボン酸官能基を示し、他方がＣ６にアルコール官能基を示す。
【００３０】
上記ポリマーの第二の好ましい特徴によれば、そのセロビオース単位の少なくともいくつかは、その２つの環のうち少なくとも１つがＣ２とＣ３の間で開環している。言い換えれば、Ｃ２及びＣ３の炭素は未変性であってよく、すなわち、それらは環を形成し、それらに結合したアルコール官能基を有する。したがって、Ｃ２及び／又はＣ３レベルでのケトン官能基の存在は排除されることが有利である。変形として、Ｃ２及びＣ３炭素の間の環は開環していていてもよい。この場合、有利には、Ｃ２及び／又はＣ３炭素は、それらに結合したアルデヒド及び／又はカルボキシル官能基（官能化されていてもよい）を有していてもよい。アルコール基とアルデヒド基との反応から生じるアセタール及びへミアセタールが存在していてもよい。
【００３１】
再度、ポリマーのセロビオース単位のレベルで、次のいくつかの場合が起こりうる。
- その２つのアンヒドログルコース単位が、その環に加わっているＣ２及びＣ３炭素を示し、それに結合した（変性されていない）アルコール官能基を有する；
- その２つのアンヒドログルコース単位が、Ｃ２及びＣ３炭素の間で開環しており、それらが、有利には、アルデヒド及び／又はカルボン酸官能基（これらは官能化されていてもよい）を有する；
- そのセロビオース単位を形成する２つのアンヒドログルコース単位のうち１つが、Ｃ２及びＣ３炭素の間で開環しており、それが、有利には、それに結合した、官能化されていてもよいアルデヒド及び／又はカルボン酸官能基を有し；他方のアンヒドログルコース単位は変性されておらず、すなわち、Ｃ２及びＣ３炭素は環に組み込まれており、それらに結合したアルコール官能基を有する。
【００３２】
本発明によれば、これらの２つの特徴が、ポリマー中に、少なくとも１つのセロビオース単位のレベルか、あるいは少なくとも２つの異なるセロビオース単位のレベルで存在し、それぞれが２つの上述した特徴のうちの１つを有するべきである。
【００３３】
セロビオース単位を含むポリマーがセルロース又はビスコースである場合には、本発明による材料を形成するポリマーはしたがってセルロース又はビスコースの誘導体であり、より正確には酸化誘導体である。
【００３４】
好ましい態様によれば、以下で説明するように、ハイポハライト(hypohalite）、ハライト（halite）、及びオキソアンモニウム塩又はその塩の前駆体を含む酸化性混合物の作用を材料に受けさせることによって、その材料に第一の特徴が付与できる。しかし、Ｃ６炭素に結合した第一級アルコール基を排他的にカルボン酸基に変換する任意の方法が、上述した酸化性混合物の使用の可能な代替法である。したがって、アンヒドログルコース単位のＣ６炭素を選択的に酸化することを可能にするその他の方法を実施してもよく、特に、ニトロソニウムイオン類（本質的にＴＥＭＰＯ及び誘導体）を用い、遷移元素による触媒を用いるか又は用いず、ＮａＢｒを用いるか又は用いず、酸化酵素を用いるか又は用いず、錯化剤を用いるか又は用いずに、例えば米国特許第６，７１６，９７６号明細書に記載されたように行ってもよい。
【００３５】
したがって、この段階において、ポリマーのアンヒドログルコース単位の少なくとも一部、または場合により全てが、グルクロン酸単位に変換される。そのポリマーはしたがってポリグルクロン酸に相当する。
【００３６】
いかなる理論にも関連せず、この最初のステップは布帛の酸性度を制御することを可能にし、酸性度は止血にとって重要な性質である。しかし、このステップの最後において、得られた材料は吸収性に劣り、この性質は本発明による第二のステップの実施によって改善される。
【００３７】
好ましい態様によれば、以下で説明するように、Ｃ２とＣ３炭素の間での開環は、上記材料に過ヨウ素酸又はその塩の溶液の作用を受けさせることによって達成される。ここでも、Ｃ２とＣ３の間で環を開環させ、それらの炭素に結合したアルコール官能基を酸化することを可能にする任意の代替法を行ってもよい。
【００３８】
公知のやり方において、過ヨウ素酸塩処理は、Ｃ２とＣ３炭素の間での開環に加えて、これらの炭素に結合したアルコール官能基のアルデヒド官能基への酸化も引き起こす。そのような官能基は、興味ある分子、例えば酵素のグラフト化のために用いることができ、したがって、その材料を官能化することを可能にする。さらに、アルデヒド官能基は、カルボン酸官能基に変換することができる。カルボン酸官能基も官能化されて、例えば、エステル又はアミド官能基を作りだすことができる。
【００３９】
したがって、本発明による材料は、カルボン酸官能基が豊富であり、それらは以下のものに結合しうる。
- Ｃ６炭素；
- Ｃ６炭素及びＣ２炭素；
- Ｃ６炭素及びＣ３炭素；
- Ｃ６炭素、Ｃ２炭素、及びＣ３炭素。
【００４０】
本発明との関連では、カルボン酸官能基は、プロトン化された形態又はカルボキシレートイオンの形態、例えば、カルシウムイオンと錯化したカルボキシレートイオンの形態であってよいことに留意すべきである。
【００４１】
有利には、本発明の材料の一般的な酸化の程度又は割合（これはアルコール及び／又はアルデヒド官能基のカルボン酸官能基への変換に対応する）は、１０％より高く、有利には１２％より高く、さらには１５％より高い。
【００４２】
念のため、その酸化の程度又は割合は、１００ｇの材料に含まれるカルボン酸基の質量として定義される。ポリマーの酸化の測定、特にセルロースのそれは、例えば、滴定法、Sobue及びOkuboによって記載された手順に従い米国薬局方に記載された方法を用いることによって、核磁気共鳴（ＮＭＲ）（Kumarら）によって、又は赤外線スペクトル（Fujisawaら）によって測定することができる。
【００４３】
念のため、本発明によれば、上記ポリマーは２つの先に説明した特徴を有するべきである。実際には、ポリマー鎖は以下のものを有するべきである。
- Ｃ６炭素に結合した、１つのみ又は２つの第一級アルコール官能基がカルボン酸基へと酸化されたセロビオース単位。その炭素に結合したカルボン酸基を全くもたないＣ６炭素は、第一級アルコール官能基を有している。さらに、そのセロビオース単位はそのＣ２及びＣ３炭素のレベルで変性されずに残っており、すなわち、それらはその環に組み込まれており、それらに結合したアルコール官能基を有する；
- Ｃ２とＣ３炭素の間で１つ又は２つの環が開環したセロビオース単位。Ｃ２とＣ３の間で開環していない環は、そのＣ２及びＣ３炭素に結合したアルコール官能基を有する。さらに、これらのセロビオース単位はそのＣ６炭素のレベルにおいて未変性のまま残っており、すなわち、それに結合した第一級アルコール官能基を有している；
- Ｃ６炭素に結合した２つの第一級アルコール官能基のうちの少なくとも１つが又は２つともカルボン酸官能基へと酸化されており、かつ２つの環のうちの少なくとも１つが又は２つともＣ２とＣ３の間で開環しているという両方を備えたセロビオース単位。これはセロビオースアンヒドログルコースについて下の図で説明したとおりであり、そこではＣ２及びＣ３炭素がそれらに結合したアルデヒド官能基を有している。
【００４４】
【化２】
0006421116.tif 000003
【００４５】
本発明との関係では、固体材料、特に布（テキスタイル）の形態の固体材料であり、上述した構造上の特徴を有するものが、機械的安定性、又は老化強度、止血特性、及び又は吸収性に関する期待した特性を有しうる医療用圧定布として用いることができることを実証している。
【００４６】
本発明との関係では、「機械的安定性」とは、その材料が道具、特にプライヤー、あるいは手で取り扱うことができるとともに、良好な機械的な挙動を保つという事実をさす。機械的安定性はまた、その材料に、数ヶ月あるいは数年の間、室温で、その完全性が変わることなく保っていることができる特性を付与する。
【００４７】
本発明との関係では、「止血」とは、その材料が、それを局部的に適用した場合に、出血を止めることができるという事実を意味する。
【００４８】
本発明との関係では、「吸収特性」とは、その材料が、埋め込んでから２週間後に、有利には１週間後に、生体内（in vivo）で完全に又は大部分が分解されるという事実を意味する。吸収は、その材料の分解の程度を観察することにより、あるいは任意のその他の適合した方法、例えば、組織構造などによって、視覚的に定量化できる。
【００４９】
その構造によれば、本発明の材料は調節可能な吸収特性を有する。したがって、予想された用途にしたがって、材料は以下の変動可能な期間の間埋め込まれることができる：短期間の埋め込み、これは３０日の最長期間の最後において材料が完全に吸収されることとして解釈される；あるいは長期間の埋め込み、これは３０日よりも長い期間の最後においてその材料が完全に吸収されることとして解釈される。
【００５０】
一般に、本発明は、医療分野において有利であり、上記材料は、圧定布、埋め込み可能な詰め物（dressing）、プロテーゼ、血管内プロテーゼ、又は、再細胞化マトリクス（recellurarization matrix）、例えば臓器移植もしくは臓器再生のために使用可能である。
【００５１】
圧定布であることが有利である。慣例では、圧定布はスポンジ又は布の形態であることができる。本発明との関係では、圧定布は特許請求の範囲に記載した方法によって得られる布（textile）にあたることが好ましい。
【００５２】
より一般的には、本発明による固体材料の主な用途はこの材料の以下のタイプに左右される：
- 繊維（ファイバー）又は微小繊維（ミクロフィブリル）は不織布又は発泡体（フォーム）と関連付けることができ、したがって、不織布又は発泡体の形成のための本発明の材料の使用。
- 繊維（ファイバー）又は微小繊維（ミクロフィブリル）は糸（yarn）と関連付けることができ、したがって、糸を形成するための本発明の材料の使用。
- 糸は織るか又は編むことで布帛を形成できる。したがって、布帛を形成するための本発明の材料の使用。
- 布帛は圧定布として使用することができる。したがって、本発明による材料の圧定布としての使用。
- 繊維（ファイバー）又は微小繊維（ミクロフィブリル）は分割して粉末を得ることができる。
【００５３】
本発明との関係では、上述した全ての特徴を有する材料を得る方法を開示している。より具体的には、本発明は、セロビオース単位を有するポリマーに基づく固体材料を提供する方法を目的としており、そのポリマーは以下の特徴を示す。
・そのセロビオース単位の少なくともいくつかが、そのＣ６炭素に結合した少なくとも１つのカルボン酸官能基を有し、その他のＣ６炭素がそれに結合した第一級アルコール官能基を有する；及び、
・そのセロビオース単位の少なくともいくつかは、その２つの環のうちの少なくとも１つがそのＣ２とＣ３炭素の間で開環しており、その他のＣ２及びＣ３炭素は環を形成し且つそれらに結合したアルコール官能基を有する。
【００５４】
本発明によれば、この方法は以下のステップを含む：
- セロビオース単位を含むポリマーに基づく固体材料と、ハイポハライト（hypohalite）、ハライト（halite）、及びオキソアンモニウム塩もしくはその塩の前駆体を含む酸化性混合物を接触させておく第一のステップ；及び、次に
- そのように処理した材料と、過ヨウ素酸又はその塩の溶液とを接触させておく第二のステップ。
【００５５】
別の側面によれば、本発明は、セロビオース単位を含むポリマーに基づく固体材料を加工する方法を目的とし、その方法は以下のステップを含む：
- その固体材料と、ハイポハライト（hypohalite）、ハライト（halite）、及びオキソアンモニウム塩もしくはその塩の前駆体を含む酸化性混合物を接触させておく第一のステップ；及び、次に
- そのように処理した材料と、過ヨウ素酸又はその塩の溶液とを接触させておく第二のステップ。
【００５６】
特定の態様によれば、第三のステップにおいて、上述したように加工した材料を、ハライト（halite）溶液と接触させる。
【００５７】
この方法は、既に成形された材料、すなわち布に直接、あるいは、次に織られるか若しくは編まれる糸に、又は次に電界紡糸若しくは梳綿／格子編み（carding/interlocking）によって、配向された若しくはされていない不織布の形態、又は糸の形態に結合される繊維（ファイバー）のいずれかに行われうる。有利には、本発明による方法は、その最終形態を有する固体材料、有利には布の形態の固体材料に対して実施される。
【００５８】
しかし、工程の間で材料の形態を変えることも考えられる。したがって、例としては、第一のステップを繊維（ファイバー）に対して行い、上記２つのステップの間で繊維を不織布又は糸の形態にしてもよい。同様に、第一のステップを糸に対して行い、次に糸を編むか又は織り、第二のステップをその編まれた布帛又は織られた布帛に対して行うこともできる。
【００５９】
有利には、本発明の方法の前に、材料を、紡糸において使用した脂質を除去することを可能にする仕上げの除去工程にかけてもよい。この脂質は、実質的に、紡糸油と、微小繊維（フィラメント）をコーティングしているアクリレート接着剤とからなる。様々な仕上げの除去方法が従来技術で公知であり、それを実施してもよい。
【００６０】
特定の態様によれば、本発明の方法にかけた、セロビオース単位を含むポリマーに基づく固体材料は、酸化されたセルロースを含まない。
【００６１】
「酸化されたセルロースを含まない」とは、本発明の意味において、１％より少ない酸化の程度を有することを意味する。これは、好ましくは、天然もしくは合成セルロース繊維、あるいはセルロースを含みうる合成繊維もしくはまた天然繊維であるが、酸化されたセルロースを含まない、すなわち、いかなる特定の酸化処理も受けていないものに関連する。
【００６２】
合成繊維は、天然の前駆体ポリマーをもたない繊維を意味し、例えば、石油からの生産物などの合成モノマーの重合によって得られる繊維などである。
【００６３】
吸収性であるか又は吸収性ではない合成繊維には、特に、ポリアミド、例えば、ナイロン（登録商標）、ポリエステル、ポリアクリレート、ポリウレタン、ポリ乳酸及びポリグリコール酸、ポリエチレングリコール、ポリ−α−オレフィン、及びハロゲン化ポリマー、それらのコポリマー、並びにそれらの組み合わせが含まれる。
【００６４】
本発明による方法の第一のステップは、したがって、固体材料中に存在するセロビオース単位の６位にある第一級アルコール基のうち少なくとも１つを選択的に酸化することを可能にするステップである。
【００６５】
この第一のステップは、ハイポハライト、ハライト、及びオキソアンモニウム塩もしくはその塩の前駆体の存在下において、有利には水溶液中で行われる。
【００６６】
本発明との関係では、「オキソアンモニウム塩の前駆体」は、酸化性混合物の１つの成分との反応、特にその混合物成分のうちの１つによる酸化によってオキソアンモニウム塩を生成することができる化学種をさす。
【００６７】
オキソアンモニウム塩は、その反応が適切なｐＨ及び温度条件で行われた場合に、第一級アルコールを選択的に酸化することができる水溶性酸化剤である。本発明による好ましいオキソアンモニウム塩は、ジ−ｔｅｒｔ−アルキル塩、特に、一般にＴＥＭＰＯとよばれる１−オキソ−２，２，６，６−テトラメチルピペリジン−１−オキシド塩、及びその誘導体である。
【００６８】
上記第一の部分酸化ステップを触媒するオキソアンモニウム塩は、第二の又は追加の酸化システムによってその場で発生させられ、適切な場合では、ハイポハライト、好ましくは次亜塩素酸ナトリウム（ＮａＣｌＯ）の存在下で発生させられる。後者は、次にハライト、好ましくは亜塩素酸ナトリウムＮａＣｌＯ２と、それが６位の第一級アルコールの酸化によって新たに形成されたアルデヒドと反応した後で反応することによってその場で再生される。
【００６９】
【化３】
0006421116.tif 000004
【００７０】
本発明の好ましい態様によれば、第一の酸化ステップは、処理される材料中に存在するアンヒドログルコース単位の量に対して、化学量論量よりも少ないオキソアンモニウム塩又はその前駆体の存在下で行われる。実際には、適合した方法では、オキソアンモニウム塩又はその前駆体の量は、セロビオース単位を含むポリマー（セルロース）１ｇ当たり０．０００３〜０．０００６モルである。
【００７１】
この記載中で述べた反応剤の量は、セロビオース単位を含むポリマーがセルロースである特別な場合に対応していることに注意しなければならない。したがって、セロビオース単位のみを有するのではないポリマー又はポリマー混合物の場合には、これらの量は存在するセロビオース単位の数にしたがって計算される。
【００７２】
本発明の別の好ましい態様によれば、第一の酸化ステップは、処理される材料中に存在するアンヒドログルコース単位の量に対して化学量論量より少ないハイポハライトの存在下で、有利にはセロビオース単位を含むポリマー（セルロース）１ｇ当たり０．０００６〜０．００４９モルのハイポハライトの存在下で実施される。典型的には、セロビオース単位を含むポリマー（セルロース）１ｇ当たり０．００１２モルの量のハイポハライトが用いられる。
【００７３】
本発明の別の好ましい態様によれば、第一の酸化ステップは、処理される材料中に存在するアンヒドログルコース単位の量に対して過剰な化学量論量のハライトの存在下で、有利にはセロビオース単位を含むポリマー（セルロース）１ｇ当たり０．００６〜０．０２５モルのハライトの存在下で実施される。典型的には、セロビオース単位を含むポリマー（セルロース）１ｇ当たり０．０１２モルの量のハライトが用いられる。
【００７４】
特定の態様によれば、上記の３種の成分が、反応の初めから酸化性混合物中に存在する。
【００７５】
有利には、酸化性混合物は、イオン力及びｐＨを変えることを避けるために、脱塩水中に配合される。
【００７６】
本発明の別の側面によれば、第一の酸化ステップは、中性あるいはわずかに酸性のｐＨ、有利には５〜７の範囲のｐＨを有する反応媒体中で実施される。言い換えれば、この反応は５〜７の範囲のｐＨで実施される。
【００７７】
本発明の別の側面によれば、この酸化ステップは、４０℃よりも高い温度で、有利には６０℃の位数（オーダー）で行われることが好ましい。
【００７８】
典型的には、この酸化反応は１〜６時間の範囲、有利には４〜５時間の範囲の時間行う。
【００７９】
特定の態様によれば、第一のステップの最後に得られる材料は、１０〜１６％の範囲の酸化率、有利には１２〜１５％の酸化率を有する。
【００８０】
酸化反応を停止させる極端な方法は反応媒体に第一級アルコール、例えば、オキソアンモニウム塩と反応し且つ質量効果によってセルロースとの反応をかなり希釈する過剰量のエタノールを添加することである。
【００８１】
この第一のステップの最後で、処理する材料中に存在するカルボン酸官能基をプロトン化することが有用でありうる。
【００８２】
慣例的に、このステップはプロトン化媒体中での材料のインキュベーションによって行われる。塩酸（ＨＣｌ）中で、有利には０．１〜１モル／ｌ（Ｎ）の１つ又は複数のＨＣｌ浴中で、複数時間インキュベーションすることによって行われる。
【００８３】
実際には、処理される材料を取り扱うことを避けるために、酸化媒体は、排出し、プロトン化溶媒で置き換えることによって除去できる。
【００８４】
酸化のそして場合によってはプロトン化の第一ステップの最後に、材料は有利には洗浄され、乾燥される。
【００８５】
圧定布は、溶媒及び／又は水を含む媒体中で洗われる。アルコール及び／又は脱塩水及び／又はアセトンは好ましい洗浄媒体を形成し、例えば、５０％エタノール、次に９５％エタノールである。
【００８６】
そのような洗浄は繰り返され、通常、数時間、有利には１〜１０時間続けられてよい。
【００８７】
適切には、そのように処理された材料は、任意の適用された手段によって、特に、静的な又は動的な空気を用いて、あるいはまた真空中で乾燥させられ、またこれは有利には複数時間行われる。
【００８８】
第二の酸化ステップは、反応媒体中、過ヨウ素酸又はその塩の存在下で行われる。言い換えれば、材料は過ヨウ素酸又はその塩の溶液中でインキュベートされる。それは有利には水溶液である。
【００８９】
過ヨウ素酸イオンは、グリコールを開裂させてジアルデヒドに変換することが知られている。したがって、ポリマー鎖は、切断されないが、環の開環によってより大きな柔軟性を獲得する。本発明との関係では、処理される材料の吸収特性を、このステップの強さ（時間、温度、反応剤濃度・・・）を変えることによって調節することができることが示されている。すなわち、反応を「促進」させればさせるほど、得られた材料はより早く吸収される。
【００９０】
有利には、過ヨウ素酸又はその塩は、セロビオース単位を含むポリマー（セルロース）１ｇ当たり０．００３〜０．０１２モル以下、有利にはセロビオース単位を含むポリマー（セルロース）１ｇ当たり０．００６モル以下で存在する。
【００９１】
有利には、過ヨウ素酸塩は過ヨウ素酸ナトリウムである。
【００９２】
本発明の別の側面によれば、第二の酸化ステップは２〜５の範囲のｐＨ、有利にはｐＨ３で行われる。
【００９３】
本発明の別の側面によれば、この第二のステップは５〜６０℃の範囲の、有利には３５℃の温度で行われる。
【００９４】
さらに、このステップの標準的な時間は、有利には、１〜６時間の範囲、有利には３時間である。
【００９５】
有利には、この反応は光を避けて行われる。
【００９６】
既に述べたとおり、第三の酸化ステップを、初めの２つのステップをうけた固体セルロース系材料に対して行ってもよい。
【００９７】
この第三のステップはハライト（halite）の存在下で、有利には水性ハライト溶液の存在下で行われる。このステップは、上記過ヨウ素酸塩による反応後に得られたアルデヒド官能基をカルボン酸官能基へと選択的に酸化することを可能にする。好ましくは、ハライトは亜塩素酸塩（クロライト）、より好ましくは亜塩素酸ナトリウムである。
【００９８】
有利には、上記溶液は、セロビオース単位を含むポリマー（セルロース）１ｇ当たり０．００２５〜０．０１２モル、有利にはセロビオース単位を含むポリマー（セルロース）１ｇ当たり０．００６モルのハライトを含む。
【００９９】
好ましい態様によれば、第三のステップは５〜７の範囲の、有利には５．８のｐＨで行われる。
【０１００】
この反応が行われる温度は、有利には、１５℃より高く、さらに有利には３５℃である。変形法として、それは室温で行われてもよい。
【０１０１】
典型的には、セルロース系材料の第三の酸化反応は、０．２５〜２時間の範囲、有利には０．５〜１時間の範囲の時間行われる。
【０１０２】
アルデヒド官能基のカルボン酸官能基への変換は、反応率の測定により、本発明による方法の第二のステップで起こる反応を定量化することを可能にする。したがって、好ましい態様によれば、ステップ２及び３の組み合わせが、酸化率を１〜７％、有利には２〜４％高めることを可能にする。
【０１０３】
したがって、本発明によれば、セロビオース単位の酸化は以下の式にしたがって起こる。
【０１０４】
【化４】
0006421116.tif 000005
【０１０５】
有利には、本発明による方法の各ステップの最後で、材料は蒸留水及び／又はエタノール及び／又はアセトンの浴中で、好ましくは繰り返し、洗浄される。材料は次に有利には上述したように乾燥される。
【０１０６】
最後に、任意選択により、酸性化又はプロトン化のステップを、上述したように行ってもよい。
【０１０７】
一方で、かつ知られているように、酸化されたセルロース系材料は、所望の止血特性を発現させるために、プロトン化された又はカルシウムイオン（Ｃａ２＋）で錯化されたカルボン酸官能基を有するべきである。
【０１０８】
カルシウムイオン（Ｃａ２＋）と錯化したカルボン酸官能基を有する酸化された材料が望ましい場合には、以下のいくつかの可能性が存在する：
- カルシウム塩の形態の反応剤を用いて酸化を行う。この場合、反応の最後に、カルボン酸官能基は（ＣＯＯ）２Ｃａの形態になる；
- 変形法として、酸化の後、カルシウム源（特に酢酸カルシウム又はＣａＣｌ２）の存在下でインキュベーションを行うことが考えられる；
- 第三の可能性は、プロトン化ステップの後で、カルシウム源を含む媒体中で圧定布をインキュベートすることである。ここでも、特に適用されるカルシウム源は酢酸カルシウム又はＣａＣｌ２である。この新しいステップでは、Ｃａ２＋イオンがカルボキシレート官能基のプロトンと置き換わる。
【０１０９】
本発明による方法の最後に、処理された材料は、上述した条件で行われる、１又は複数の洗浄、有利にはエタノールでの洗浄と、乾燥にかけられる。
【０１１０】
材料はまた、目的とする用途に関連する処理：個別の包装、滅菌など、を受けることもできる。
【０１１１】
この出願との関連で示したように、本方法の初めの２つのステップの順序はきわめて重要であり、特に、布に対して行う場合にはそうであることに注意されるべきである。実際に、その２つのステップを逆にすることは、布の劣化を引き起こす。
【０１１２】
任意の固体材料、特に布に対して実施されうる本発明の方法は、多くの利点を有し、それには以下の点が含まれる：
- この方法は、ＮＯ２とは違い、取り扱いが容易で、環境に優しい、安価な反応剤を使う。
- この方法が布に対して行われる場合、圧定布としての使用に適合しうる機械的耐性、止血性、及び吸収特性を有する生産物をもたらす。
- この方法は、酸化反応の程度及び位置選択性を正確に制御することを可能にする。したがって、第一の酸化ステップは１０％以上、さらには１２％以上の酸化度をもたらし；第二のステップは、その次にアルデヒド官能基のカルボン酸への変換が続く場合、酸化レベルを少なくとも１％、さらには７％増大させることをさらに可能にする。
- この方法は、酸化変性を制御することを可能にするのに対して、ＮＯ２等のその他の方法は非選択的であり、攻撃されるアルコール官能基ならびに生成する基は制御されない。例として、ＮＯ２は、アルデヒドの生成並びにカルボン酸及びケトンの生成（この最後の場合には開環はない）を起こさせるレベルでＣ６だけでなくＣ２及びＣ３も攻撃し、それとともに最終生成物に微量の窒素を残す。
【発明を実施するための形態】
【０１１３】
［態様例］
本発明とそれがもたらす利点は、以下で論じる非限定的態様からより明らかになる。
【０１１４】
これらの例は、クロシェ織り又はジャージー織りで、再生セルロース（すなわちビスコース）の編まれた糸から作られた布帛に基づいている。
【０１１５】
Ｉ／固体セルロース系材料を得る方法
【０１１６】
１）第一ステップ：
このステップは、セロビオース単位のＣ６炭素に結合した第一級アルコール官能基をカルボン酸基へと変換することによって、セルロースを部分的に酸化することを可能にする。
【０１１７】
このステップの一般的条件は以下の表１に記載されている：
【表１】
0006421116.tif 000006
【０１１８】
ベンチレーターの下で、２００ｍｌの酢酸ナトリウム緩衝溶液（０．５Ｍ、ｐＨ＝５．８）を１リットルのエーレンマイヤーフラスコに入れ、その後、０．１２モルのＮａＣｌＯ２を添加した。１０ｇの編んだ再生セルロースを次にそのＮａＣｌＯ２溶液に入れる。０．００６モルのＴＥＭＰＯ及び２％の活性塩素（０．０１２モル）をもつＮａＣｌＯ水溶液を次にその反応混合物に添加する。反応混合物の全体積は５００ｍｌである。エーレンマイヤーフラスコを閉じて、６０℃に保った温度調節された水浴に１〜６時間、典型的には４〜５時間置く。酸化は、過剰のエタノールを添加することによって止める。
【０１１９】
その部分的に酸化されたセルロース布帛を絞り、次にオービタルシェーカー上で、１Ｎ塩酸水溶液中で１２時間インキュベートする。１Ｎ塩酸水溶液を新しくして、インキュベーションを２時間行う。
【０１２０】
その部分的に酸化されたセルロース布帛を絞り、次にオービタルシェーカー上で、５０％エタノールで１時間洗浄する。この操作を２回繰り返す。この布帛を次に絞り、次にオービタルシェーカー上で、９５％エタノールで１時間洗浄し、次に最後に絞り、少なくとも１２時間ベンチレーターの下で乾燥させる。
【０１２１】
２）第二のステップ：
このステップは、セロビオース単位のＣ２及びＣ３炭素の間で環を開環させることを可能にする。同時に、これらの炭素に結合したアルコール官能基はアルデヒド官能基へと酸化される。
【０１２２】
このステップの一般的条件を以下の表２に開示する：
【表２】
0006421116.tif 000007
【０１２３】
第一の部分酸化ステップの最後に得られた材料１０ｇを、１リットルのエーレンマイヤーフラスコ中で０．０６モルの過ヨウ素酸イオンと混合する。反応混合物の全体積は５００ｍｌである。ｐＨを３に調節し、３５℃の温度で、光を遮り、３時間、攪拌下で反応を行う。セルロース材料を次に蒸留水で２回洗った後、酸性化、及びエタノールでの洗浄にかけ、これは上述したとおりである。
【０１２４】
３）第三のステップ（任意工程）：
このステップは、セロビオース単位のＣ２及びＣ３炭素に結合したアルデヒド官能基をカルボン酸官能基へと酸化することを可能にする。
【０１２５】
このステップの一般的条件を以下の表３に開示する：
【表３】
0006421116.tif 000008
【０１２６】
初めの２つのステップの最後に得られた材料１０ｇを、ｐＨ５．８で酢酸緩衝液中に調製した０．０６モルの亜塩素酸ナトリウムと混合する。３０分間、室温で反応を行う。反応混合物の全体積は約１５０ｍｌである。このセルロース系材料を次に蒸留水で２回濯ぎ、次に酸性化及びエタノールでの洗浄にかけ、これは上述したとおりである。この材料を次に乾燥させる。
【０１２７】
４）アルデヒド官能基の形成の監視
アルデヒド官能基の存在は、反応剤Purpald（登録商標）を用いて監視され、この反応剤は強い紫色の発現によってアルデヒド官能基の存在を明らかにする。
【０１２８】
この着色の強さは様々な生成物に対して等級付けされ、紫色の着色がない溶液に対する０から、非常に強い紫色溶液に対する＋＋＋まで、である。
【０１２９】
結果を以下の表４に開示する：
【表４】
0006421116.tif 000009
【０１３０】
これらの試験は、第一のステップはＣ６レベルにアルデヒド官能基を全く生じさせないが、第二のステップはＣ２とＣ３炭素の間での環の開環と、これらの炭素のレベルでのアルデヒド官能基の生成を同時に引き起こすことを示している。この試験は、ＮＯ２処理によって得られるSurgicel（登録商標）圧定布に対して陽性でもある。
【０１３１】
ＩＩ／材料の物理特性の評価
【０１３２】
１）得られた布帛の酸化の程度
部分的に酸化されたセルロース布帛の酸化の程度は、１００ｇのその布帛中に含まれるカルボン酸基の質量を表す。この値は、Sobue及びOkuboによって記載され、米国薬局方（USP, 1990）によって推奨されているカルシウム交換法にしたがって滴定法によって測定される。
【０１３３】
２ステップ（TEMPO/NaClO/NaClO2、次にNaIO4）で上記方法により得られる様々な布帛（試験１：クロシェ織り；試験２：ジャージー織り）の酸化の程度を測定している。
【０１３４】
試験条件及び測定された酸化度を以下の表５に開示する：
【表５】
0006421116.tif 000010
【０１３５】
結論として、酸化の割合は、本発明の方法によって得られる材料が良好な止血特性を有するためには充分である。
【０１３６】
２）得られた布帛の安定性
得られた部分酸化されたセルロース布帛は、６０℃のオーブン中で１ヶ月後に優れた機械的耐性を保持している。
【０１３７】
この試料は、いかなる劣化もなく、良好な外観を保っている。これと同じ試料をβ線での照射によって滅菌し、次に、老化処理にかけたが、その処理はその布帛のいかなる劣化も引き起こさなかった。
【０１３８】
Surgicel（登録商標）製品の安定性と同じ安定性が、２５℃で且つ制御された湿度中、３ヶ月後、あるいは６０℃の熱ストレス後に観察されている。
【０１３９】
３）得られた布帛の見かけ重合度
見かけ重合度を、NF G06-037規格（1981年11月）に準拠する粘度測定によって測定している。
【０１４０】
得られた結果を以下の表６に開示する：
【表６】
0006421116.tif 000011
【０１４１】
結果として、本発明の方法は、参照製品（Surgical(登録商標)）と同じ位数（オーダー）の粘度によって測定した見かけ重合度をもつ材料（試験１及び２）をもたらす。
【０１４２】
ＩＩＩ／材料の臨床前特性評価
【０１４３】
１）吸収性
この臨床前試験は、ISO10993-6規格(2007)に準拠して、３つのタイプのインプラントを使用して行われている：
- Surgicel（登録商標）、参照として。
- 埋め込み試験１は、６時間の第一の酸化反応（NaClO, TEMPO, 及びNaClO2）により、次に６時間の第二の過ヨウ素酸塩による酸化反応によって処理されたジャージータイプの材料にあたる；
- 埋め込み試験２は、第二の過ヨウ素酸塩による酸化反応の時間を３時間のみにしたことを除いて試験１と同じ処理を受けている。
【０１４４】
これらの試験は、スプラーグ・ドーリー種の６頭のメスのラットに対して行っている。切開領域の毛を剃り、ラットに麻酔をかけた。背骨の各側に２つの切開を行った（一つはいわゆる頭蓋切開、一つはいわゆる尾切開）。動物１頭当たり１×１ｃｍの４つの埋め込み材を入れた。皮膚の切開をクリップで閉じている。
【０１４５】
１４日後、ＣＯ２の吸入によってラットを犠牲にした。上記製品を取り出して、埋め込み部位を取って顕微鏡で分析した。
【０１４６】
壊死、滲出液、血管新生、及び包み込みの存在をその埋め込み部位について、採点表を使用して評価している。評価尺度は以下のとおりである：反応なし（０）；軽度の反応（１）；中程度の反応（２）；強い反応（３）；激しい反応（４）。
【０１４７】
吸収については、製品の残存粘り強さを評価している。尺度は以下のとおりである。
- 評点（０）は、完全な分解の場合に与えられる。
- 評点（１）は、製品の小さな断片が残っている場合に与えられる。
- 評点（２）は、中程度の残留の場合に与えられる。
- 評点（３）は、製品がそのままの場合に与えられる。
【０１４８】
結果を以下の表７に開示している：
【表７】
0006421116.tif 000012
【０１４９】
Ｊ１４において、試験製品及び対照圧定布の軽度から中程度の反応が見られた（滲出液及び血管新生）。試験製品は大部分が吸収されていた。製品試験１については４つのうち３つの部位が完全に吸収されており、１つの部位がわずかなかけらがあった；製品試験２については３つの部位が吸収されていなかった；最後に対照製品については、３つのうち２つの部位が吸収され、１つの部位が中程度の残存粘り強さを示している。
【０１５０】
したがって、本発明による方法によって得られた材料は、参照の市販製品であるSurgicel（登録商標）と同程度の分解速度を有するか、この試験に用いた布がSurgicel（登録商標）のものよりも大きな坪量（単位面積当たりの質量）を有することを考慮するとむしろ良好である。
【０１５１】
さらに、これらの試験は、過ヨウ素酸酸化反応の時間が長ければ長いほど、吸収はより速くなることを示している。したがって、本発明による方法の第二のステップの時間の調整によって、意図されている用途にしたがって、セルロース系材料の吸収速度を変えることが可能である。
【０１５２】
２）止血性
手術中の出血モデルの動物に対して、参照製品Surgicel（登録商標）対、処理したセルロース系布についての止血性能を試験している。この方法は、ブタに対して、臓器（脾臓及び肝臓）上の予め決めた表面積の四角い形の傷を作り、次にそのようにして作った傷を試験される圧定布で覆うことを含む。
【０１５３】
観察は、血液と接触した場合の挙動と、止血するのに要した時間に関する（以下の表８を参照されたい）。脾臓と肝臓は、それらの組織の性質とそれらが生み出す出血の強さの両方が異なることから、試験臓器として選択している。
【０１５４】
【表８】
0006421116.tif 000013
【０１５５】
試験した臓器がどのようなものでも、参照製品のものと同程度の、試験したセルロース系布の止血挙動を観察することができる。血液と接触したときの挙動は、参照のものと同じであり、出血の停止を得るまでに要する時間は、それぞれの考慮した臓器に対して同じである。
【０１５６】
この試験は、上記材料の止血力を強調することを可能にする。
【０１５７】
ＩＶ／ステップ１及び２を逆にすることによって得られる生成物の特性
【０１５８】
一般的な条件を以下の表９に挙げる：
【表９】
0006421116.tif 000014
【０１５９】
ステップ１：
１０ｇのセルロースを、１リットルのエーレンマイヤーフラスコ中で０．０６モルの過ヨウ素酸イオンと混合する。反応混合物の全体積は５０５ｍｌである。ｐＨを３．０に調節し、水浴中、不連続的な攪拌下で３時間、３５℃の温度で、光を遮って反応を行う。得られたセルロース系材料を次に精製水で２回濯ぎ、次に酸性化を行い、次にエタノールで数回洗った。絞った後で、その材料を１６時間、空気流通下で乾燥させる。
【０１６０】
ステップ２：
乾燥状態で得られた上記材料を、ＴＥＭＰＯ／ＮａＣｌＯ／ＮａＣｌＯ２の反応にかける。一般的な条件は以下の表１０に挙げる：
【表１０】
0006421116.tif 000015
【０１６１】
換気装置の下で、２００ｍｌの酢酸ナトリウム緩衝液（0.5 M, pH=5.8）を１リットルのエーレンマイヤーフラスコに入れ、その後０．１２モルのＮａＣｌＯ２を添加した。１０．１ｇの先に得られた材料をそのＮａＣｌＯ２溶液に入れた。０．００６モルのＴＥＭＰＯ、及び２％の活性塩素をもつＮａＣｌＯの水溶液（０．０１２モル）を次にその反応混合物に添加した。反応液の体積を、酢酸ナトリウム緩衝液で５００ｍｌに調節する。エーレンマイヤーフラスコを閉じ、温度調節された水浴中に６０℃で５時間置いた。
【０１６２】
反応の最後に、布は反応媒体から消失した。反応媒体を次にエタノールの存在下で沈殿させても、得られた沈殿物は利用不可能である。
【０１６３】
［参考文献］
【表１１】
0006421116.tif 000016